(57)【要約】【課題】透水性コンクリート平板ブロックをプレス成型するときに、ゴムチップと組み合わせして同時にプレスして一体化した透水性ゴムチップを製造する。【解決手段】本発明は、強い圧縮強度、曲げ強度の強い透水性コンクリートの表面に特殊配合で混練りしたゴムチップを透水性コンクリートの上面や下面に敷設して、専用プレス機械で１〜６トンの圧力でプレスして一体化してなることを特徴とする。【特許請求の範囲】
【請求項１】
透水性コンクリート平板ブロックのプレス成型加工時に、ゴムチップを表面に敷設均してプレスし、一体化させる成型加工の製造、配合、工法の特許請求である。
【請求項２】
透水性コンクリートは、安山岩砕石、硅砂、シラス、川砕石を２．０〜１３ｍｍに粉砕した材料で、特殊セメントで混練りして型枠に敷均してプレス機械で成型加工する平板ブロックは、歩道、遊歩道、駐車場、広場、住宅の外構、庭、ガレージ等に透水性コンクリートの平板ブロック等敷均し敷設施工をしてなる事を特徴とする工法。
【請求項３】
透水性ゴムチップ平板ブロックは、安山岩砕石、硅砂、シラス、川砕石を２．０〜１３ｍｍに粉砕した骨材に、特殊セメントを混ぜ混練りして、型枠に流し込んで敷き均して、その上に特殊配合で混練りしたゴムチップを５〜１５ｍｍ敷き均して、専用プレス機械で１〜６トンの圧力で成型、透水性ゴムチップ平板ブロックを一体化成型加工する、成型加工品の用途は、歩道、遊歩道、広場、公園、住宅の外構に敷設してなる事を特徴とする工法。
【請求項４】
透水性ゴムチップ平板ブロックは、ゴムチップ、安山岩砕石、シラス、川砕石を２．０〜１３ｍｍに粉砕した骨材で、成型加工品や構造物、モニュメントを作成してなることを特徴とする工法。
【請求項５】
透水性コンクリート舗装材の配合は、エチレン酢酸ビニール共重合体、粉末ＥＶＡエマルジョン（クラレトレーディング株式会社製）クラレＫＲＥ−６８Ａ又は、６８Ｂをポルトランドセメント重量の５〜２２％を混入し、混入したポルトランドセメントに安山岩砕石、硅砂、川砕石のいずれかを、セメント重量の３〜６倍混入し、ミキサーで混練りして打設舗装してなることを特徴とする工法。
【発明の詳細な説明】
【技術分野】
【０００１】  本発明は、一般土木工事時に公園や庭先に敷設されているコンクリートブロック、ゴム舗装に関する。
【背景技術】
【０００２】  既存の車道、歩道、広場、駐車場等はアスファルトやコンクリート舗装で、透水性がなく降雨になると一度に側溝に流れて海へ流れている。地盤の低い地域は床下浸水、河川の氾濫の原因につながっている。また、既存の透水性アスファルトは、透水率が１２％前後と低い数値であり、加えて経年変化で目詰りし、２〜３年で透水性がなくなっている。既存の透水性．アスファルト舗装は、透水係数が１２％前後と低い数値であり、加えて経年変化で目詰まりし、２〜３年で透水性がなくなっている。又アスファルト舗装は環境にも良くないのが現状である。
【発明が解決しようとする課題】
【０００３】    安山岩砕石、硅砂、川砕石で、透水性コンクリート舗装、成形加工品を敷設することで、地下水の復活、樹木の活性化、ヒートアイランドの抑制、また、透水性コンクリートの空隙率の１３〜２５．５％に雨水を貯溜して、オーバーフローの水を側溝へ流出するのを抑え、排出量を減少させるので、住宅の雨水による床下浸水、地盤の低い水溜りの解消、河川の氾濫等の被害を最小限に抑えることになることを特徴する。また、表面がゴムで弾力性があり、安全歩行で滑らず、目詰まりしないのが特徴である。
【課題を解決するための手段】
【０００４】  通常の平板ブロックは、モルタルコンクリートを圧力の高いプレス機械で成型加工されている。透水性機能はない。本発明は透水性コンクリート平板ブロックをプレス成型するときに、ゴムチップと組み合わせして同時にプレスして一体化した透水性ゴムチップを製造する。
【発明の効果】
【０００５】  本発明は、安山岩砕石、硅砂、川砕石を２．０〜１３ｍｍに粉砕して、透水性コンクリート舗装や成型加工品、造形構造物などに加工して、側溝、歩道、駐車場、広場、住宅周りの外構、庭、防草舗装、景観構造物等に製造可能でなることを特徴とする。
【発明を実施するための最良の形態】
【０００６】  本発明の透水性ゴムチップ平板ブロックを製造するには高強度性の透水性コンクリートが必要である。その特殊透水性コンクリートの配合は、ポルトランドセメントまたは高炉セメントの何れか１００％に対して、粉末エマルジョン−ＫＲＥ−６８ＡまたはＫＲＥ−６８Ｂを用途別々に５〜２２％を混入する。【０００７】  ポルトランドセメント・高炉セメントの何れか１００％に対して素骨材として、６〜７号砕石を・重量の３〜６倍・銀イオン系抗菌剤を重量の１〜３％を混入する。【０００８】  スーパーセメント（日本電気化学社製造）に骨材として、６〜７号砕石をスーパーセメント重量の４〜６倍を混入、銀イオン系抗菌剤をスーパーセメント重量の１〜３％を混入する。【０００９】  上記の素材配合で混入空煉り１〜２分間して水を全重量の２０〜２５％を添加して混練り３０〜１分間して型枠に流し込んで成型加工する。【００１０】  透水性ゴムチップ、透水性コンクリートの圧縮強度、曲げ強度を定めた規定の数値を達成するために、プレス機械の圧力を１〜６トンで成型する。【００１１】  透水性ゴムチップの下地材となる、透水性コンクリートの圧縮強度、曲強度を従来のセメント系平板ブロックの規定の数値に達成するために強化材として特殊ナイロン繊維、カーボン繊維、ガラス繊維、さびないスチール繊維を混入する。
【実施例】
【００１２】
【００１３】  発明者は、前記実施形態の工法で透水性コンクリート舗装層、厚さ２０〜８０ミリで敷設する透水性コンクリートを製造し、その強度試験表はＪＩＳで規定された試験方法で、透水試験、曲げ強度試験、圧縮強度試験、透水係数試験、空隙率試験を実施した。試験条件は以下のとおりである。【００１４】  温度  ２０℃、湿度  ６５％の条件化で、タライ型モルタルミキサーに、▲１▼ポルトランドセメントを１５ｋｇ、▲２▼安山岩砕石と硅砂、川砕石のいずれか１つを直径２．０〜１３ｍｍの大きさに粉砕したものを７５〜９０ｋｇ、▲３▼エチレンー酢酸ビニール共重合体からなる樹脂の粉末ＥＶＡエマルジョン樹脂、クラレＫＲＥ−６８Ａ又は６８Ｂ（クラレトレーディング株式会社製）ポルトランドセメント重量の５〜２２％、▲４▼竹炭０．３〜１ｋｇ、▲５▼抗菌剤（（株）シナネンゼオミック社製）銀イオン系、ポルトランドセメント重量の１〜３％、▲６▼水５〜６ｋｇ、の各材料を、供試体Ａ、Ｂ，Ｃとする。（Ａ）圧縮強度試験用に円柱１０ｃｍ×２０ｃｍ、（Ｂ）曲げ強度試験用に立方体１０ｃｍ×１０ｃｍ×４０ｃｍ、（Ｃ）透水試験用に円柱１０ｃｍ×２０ｃｍを複数用意した。なお圧縮強度試験はＪＩＳＡ１１０８、曲げ強度試験はＪＩＳＲ５２０１を参照した。透水試験：ＪＩＳＡ１２１８定水位透水試験法による、１〜６の順番で型枠に流し込んで試供体を製造する。【００１５】試験結果は、ＫＲＥ−６８Ａ又はＫＲＥ−６８Ｂ、それぞれの試供体で、ともに材齢２８日で、圧縮強度が１６７．９（ｋｇ／ｃｍ２）曲げ強度が  ３．５（ｋｇ／ｃｍ２）空隙率が２１．４〜２９．０（％）、透水係数７．１９×１０−１（ｃｍ／ｓｅｅ）であつた。砕石Ｓ−５（７号砕石）５〜２．５  表面乾燥密度  ２．６７４である。【００１６】  安山岩砕石、硅砂、川砕石で成型加工品の敷設、透水性コンクリート舗装は、景観にも美しい各色でカラーやデザイン舗装、加工品の平板ブロック敷設が出来てなることを特徴とする。安山岩砕石、硅砂、川砕石の特徴である強度と保水性、透水性コンクリート舗装の特徴である透水性、保水性、空隙率を生かすことで、地下水の復活、樹木の活性化、ヒートアイランド抑制になることを特徴とする。
【産業上の利用可能性】
【００１３】  安山岩砕石、硅砂、川砕石使用の透水性コンクリート舗装、成形加工板は、雨水に対して施工厚さや平米数の２３〜２５．５％が水の貯留量である。舗装施工平米数が広くなると、遊水池の１つと考えることができ、土地の有効利用ができる。【００１４】  安山岩砕石、硅砂、川砕石で透水性、保水性コンクリート舗装は溜枡と同じ効果がある。水の貯溜効果で、ヒートアイランドの抑制ができる。